( IV ) 본 발명 에서 켄 칭 단계 인 두 번 째 단계 는 빠른 켄 칭 단계 를 채택 하 며 , 연구 를 통하 여 , 채택 된 빠른 켄 칭 단계 가 합금 으로 하여금 보다 유익 한 성능 을 가지 도록 해 주 고 , 그 합금 의 충격 인성 과 경도 수 를 개선 하 며 , 그리고 자기 성능 에 는 어떠 한 영향 도 미치 지 않 으며 , 합금 의 켄 칭 공정 에 있 어서 , 재료 의 내부 조직 이 상 변태 강인 화 ( toughening ) 처리 되 며 , Ce 성분 이 부분 적 으로 고용 되 어 , 결합 상 에서 Ce 는 켄 칭 하 는 동안 석출 할 충분 한 시간 이 없 으며 , 이 에 의해 고용 강화 역할 을 하 며 , 합금 의 충격 인 성과 경도 수 를 현저 하 게 개선 할 수 있 음 을 밝혀 내 었 다 . 그 충격 인성 은 0 . 72 - 0 . 89 MJ / m 2 에 도달 할 수 있 으며 , 여기 에서 , 광범위 한 고려 이후 , 충격 인성 과 다른 성능 이 아래 와 같 은 합금 재료 의 조성 비 에서 최적 이 다 : 합금 의 조성 비 는 ( Fe 0 . 6 Co 0 . 4 ) 50 ( Ni 0 . 65 Al 0 . 3 Ce 0 . 05 ) 35 Cu 3 B 6 Si 3 Cr 3 이고 , 이때 , Ce 함량 이 1 . 75 % 일 때 , 충격 인성 이 0 . 85 MJ / m 2 이 며 , Rockwell 경도 수 가 38 HRC 이 다 .